(57)【特許請求の範囲】
【請求項１】
空気流を用いて着色樹脂粒子を篩に供給することによって、当該着色樹脂粒子中の粗大粒子を除去する篩分工程を有する静電荷像現像用トナーの製造方法であって、
空気流を用いて篩に供給する前記着色樹脂粒子は、体積平均粒径（Ｄｖ）が４〜１１μｍの範囲にある着色樹脂粒子であり、
前記篩として、少なくとも２枚の目開きが異なる金網を、焼結により張り合わせた積層金網を使用し、
前記積層金網は、前記着色樹脂粒子の供給側に目開きが最小の金網が配置され、目開きの大きさ順に金網が積層されたものであって、
前記積層金網を構成する金網の中で、目開きが最小である金網の目開きが３２〜１１０μｍの範囲内であり、
前記積層金網は、当該積層金網を構成する全ての金網から任意に選択される２枚の金網の目開きの比が、当該目開きの比を目開きが相対的に小さい金網の目開きに対する目開きが相対的に大きい金網の目開きの比と特定したときに、全て１．１８〜２７の範囲内であること、を特徴とする静電荷像現像用トナーの製造方法。
【請求項２】
目開きが最小である金網の目開きが４５〜１１０μｍの範囲内であること、を特徴とする請求項１に記載の静電荷像現像用トナーの製造方法。
【請求項３】
前記積層金網を構成する全ての金網から任意に選択される２枚の金網の前記目開きの比が、全て１．１８〜１５の範囲内であること、を特徴とする請求項１又は２に記載の静電荷像現像用トナーの製造方法。
【請求項４】
前記積層金網を構成する全ての金網の目開きが３２〜８５０μｍの範囲内であること、を特徴とする請求項１乃至３のいずれか一項に記載の静電荷像現像用トナーの製造方法。
【請求項５】
前記積層金網を構成する全ての金網は経線と緯線が直交するものであり、全ての金網の経線及び全ての金網の緯線が、それぞれ略平行となるように配置されていること、を特徴とする請求項１乃至４のいずれか一項に記載の静電荷像現像用トナーの製造方法。
【請求項６】
空気流を用いて前記着色樹脂粒子を篩に供給する際に、空気に対する着色樹脂粒子の固気比を、質量換算で０．０５〜０．３７の範囲とすること、を特徴とする請求項１乃至５のいずれか一項に記載の静電荷像現像用トナーの製造方法。
【発明の詳細な説明】
【技術分野】
【０００１】
本発明は、複写機、ファクシミリ、及びプリンター等の、電子写真法を利用した画像形成装置の現像に用いることができる静電荷像現像用トナーの製造方法に関するものである。
【背景技術】
【０００２】
近年、電子写真法を用いた、複合機、ファクシミリ、及びプリンター等の画像形成装置に対し、カラー化のニーズが高まってきている。カラー印刷では、写真のように高解像度且つ鮮明な色調を再現することが求められることから、それに対応し得るカラートナーが求められている。
【０００３】
上記のような高解像度、高画質に対する要求水準を満たすためには、着色樹脂粒子の粒径を小粒径にすると共に、粒径分布の範囲を狭くする必要がある。従って、一般的に、所定の粒径範囲より粗い粒子（粗大粒子）と細かい粒子（微小粒子）を着色樹脂粒子から除去する分級操作を行い、必要に応じて外添剤などの添加剤を加えて静電荷像現像用トナーを製造する。特に、トナーに含まれる粗大粒子は、印字した時にフィルミングや白抜けなどの画質欠陥を招くため、粗大粒子を効率よく除去することができるトナーの製造方法が望まれている。
【０００４】
上記問題を解決する方法として、特許文献１には、特定のエア流量条件で風力篩分機を使用して静電荷像現像用トナーの粗粉除去を行うことにより、網の目詰まりをほとんど起こさずに篩分処理が行える静電荷像現像用トナーの製造方法が開示されている。トナー母粒子及び外部添加剤の混合品とともに篩分機に供給される１次エアの流量と、粗粉回収側の吸気口から供給される２次のエアの流量を適正な範囲とすることで、篩分機に対しても目詰りがほとんど無く、製品回収率も良好な安定した運転が確保できる旨記載されている。
しかし、特許文献１の製造方法でも、トナーに含まれる粗大粒子を除去する効率は、十分ではなく、更に除去効率が向上した静電荷像現像用トナーの製造方法が望まれている。
【先行技術文献】
【特許文献】
【０００５】
【特許文献１】特開２００７−７９４４４号公報
【発明の概要】
【発明が解決しようとする課題】
【０００６】
本発明の課題は、上記問題を解決し、粗大粒子の混入が少なく印字特性に優れた静電荷像現像用トナーの効率的な製造方法を提供することである。
【課題を解決するための手段】
【０００７】
本発明者らは、上記問題を解決するために鋭意検討を行った結果、空気流を用いて着色樹脂粒子を篩に供給して着色樹脂粒子中の粗大粒子を除去する際に、篩として、特定の積層金網を使用することで、上記の問題を解決できることを見出した。
【０００８】
即ち、本願発明によれば、空気流を用いて着色樹脂粒子を篩に供給することによって、当該着色樹脂粒子中の粗大粒子を除去する篩分工程を有する静電荷像現像用トナーの製造方法であって、
空気流を用いて篩に供給する前記着色樹脂粒子は、体積平均粒径（Ｄｖ）が４〜１１μｍの範囲にある着色樹脂粒子であり、
前記篩として、少なくとも２枚の目開きが異なる金網を、焼結により張り合わせた積層金網を使用し、
前記積層金網は、前記着色樹脂粒子の供給側に目開きが最小の金網が配置され、目開きの大きさ順に金網が積層されたものであって、
前記積層金網を構成する金網の中で、目開きが最小である金網の目開きが３２〜１１０μｍの範囲内であり、
前記積層金網は、当該積層金網を構成する全ての金網から任意に選択される２枚の金網の目開きの比が、当該目開きの比を目開きが相対的に小さい金網の目開きに対する目開きが相対的に大きい金網の目開きの比と特定したときに、全て１．１８〜２７の範囲内であること、を特徴とする静電荷像現像用トナーの製造方法が提供される。
【０００９】
本願発明の製造方法において、目開きが最小である金網の目開きは、４５〜１１０μｍの範囲内であることが好ましい。
本願発明の製造方法において、前記積層金網を構成する全ての金網から任意に選択される２枚の金網の前記目開きの比が、全て１．１８〜１５の範囲内であることが好ましい。
【発明の効果】
【００１０】
本発明によれば、篩として、少なくとも２枚の目開きが異なる金網を、焼結により張り合わせた特定の構造を有する積層金網を使用し、当該積層金網を構成する金網の中で、目開きが最小である金網の目開きを３２〜１１０μｍの範囲とすることによって、篩の目詰まり抑制と耐久性向上を同時に実現することが可能となるため、粗大粒子の混入が少なく印字特性に優れた静電荷像現像用トナーの効率的な製造方法を提供することができる。
【図面の簡単な説明】
【００１１】
【図１】本発明で好適に使用することができるエジェクターの例を示す模式図である。
【図２】本発明で使用する金網の目開き及び線径を示す図である。
【図３】目開きの異なる２枚の金網の経線及び緯線が、それぞれ略平行になるように配置された積層金網を模式的に示した図である。
【発明を実施するための形態】
【００１２】
本発明の静電荷像現像用トナーの製造方法は、空気流を用いて着色樹脂粒子を篩に供給することによって、当該着色樹脂粒子中の粗大粒子を除去する篩分工程を有する静電荷像現像用トナーの製造方法であって、前記篩として、少なくとも２枚の目開きが異なる金網を、焼結により張り合わせた積層金網を使用し、前記積層金網は、前記着色樹脂粒子の供給側に目開きが最小の金網が配置され、目開きの大きさ順に金網が積層されたものであって、前記積層金網を構成する金網の中で、目開きが最小である金網の目開きが３２〜１１０μｍの範囲内であること、を特徴とする。
【００１３】
以下、本発明の静電荷像現像用トナー（以下、単に「トナー」と称することがある。）の製造方法ついて、詳細に説明する。
【００１４】
１．着色樹脂粒子中の粗大粒子を除去する篩分工程
本発明のトナーの製造方法は、空気流を用いて着色樹脂粒子を篩に供給することによって、着色樹脂粒子中の粗大粒子を除去する篩分工程を有する。
【００１５】
本発明の製造方法において、空気流を用いて着色樹脂粒子を篩に供給することができれば使用する装置等に特に制限はないが、通常、気流中に被処理粉体を分散させた状態の流体を、静止した篩を通過させることにより、篩分けを行う方式の装置を使用する。
このような装置の具体例として、ハイボルター（商品名、東洋ハイテック株式会社製）、スピンエアシープ（商品名、株式会社セイシン企業製）などを挙げることができる。
【００１６】
本発明の製造方法において、着色樹脂粒子は、図１に示すようなエジェクター１を介して篩に分散供給されることが好ましい。エジェクター１とは、圧縮空気を空気吹き出しノズル２より吹き出し、部分的に真空にして粉流体４を粉流体吸入ノズル３より吸入して分散させて供給する分散機のことをいう。エジェクターを使用することにより、着色樹脂粒子を篩に対して均一に供給することができ、篩の寿命を延ばすことができる。
【００１７】
本発明の製造方法において、空気流を用いて着色樹脂粒子を篩に供給する条件にも特に制限はないが、空気に対する着色樹脂粒子の固気比を、質量換算で０．０５〜０．３７の範囲内とすることが好ましく、より好ましくは０．０７〜０．３４、さらに好ましくは０．１０〜０．３０の範囲とするとさらに好ましい。固気比が０．０５未満では篩に供給される着色樹脂粒子が少ないため生産性の低下を招くことがある。これに対して、０．３７を超えると着色樹脂粒子の濃度が高すぎて空気流中に均一に分散することができず、目詰まりの誘発、収率の低下を招くことがある。
【００１８】
本発明において、質量換算での空気に対する着色樹脂粒子の固気比は、以下の式（１）により求める。
【００１９】
式（１）
固気比（ｋｇ／ｋｇ）＝着色樹脂粒子供給レート（ｋｇ／Ｈｒ）／空気の供給レート（ｋｇ／Ｈｒ）
【００２０】
式（１）中、空気の供給レートは以下の式（２）により求める。
【００２１】
式（２）
空気の供給レート（ｋｇ／Ｈｒ）＝ブロワー風量（ｍ３／Ｈｒ）×空気密度（ｋｇ／ｍ３）
【００２２】
本発明では、式（２）において空気密度を０℃、１気圧下の密度である１．２９３ｋｇ／ｍ３として算出する。
【００２３】
本発明の製造方法では、篩を通過させる空気流の線速度にも特に制限はないが、６０〜１２５ｍ／ｍｉｎの範囲とすることが好ましい。空気流の線速度を前記範囲にしておくことにより、篩の寿命を延ばすことができる。
また、本発明の方法においては、篩前後の圧力差が通常３ｋＰａ以下、好ましくは２ｋＰａ以下となるようにして粗大粒子の除去を行う。篩前後の圧力差を前記範囲となるように粗大粒子の除去を行うことにより、篩の目詰まりを起こさずに、効率よく粗大粒子を除去することができる。
【００２４】
本発明の製造方法では、篩として、少なくとも２枚の目開きが異なる金網を焼結により張り合わせた積層金網を使用する。目開きが異なる金網同士を焼結により張り合わせた積層金網を使用することによって、積層金網の破損を抑制し、効率よく着色樹脂粒子中の粗大粒子を除去することが可能となる。
本発明で積層金網を構成する金網は、経線及び緯線が等間隔に配置された金網であれば、特に制限はなく、当該経線の間隔と緯線の間隔は同一であっても良いし、異なっていても良い。入手の容易性などの観点から、当該経線の間隔と緯線の間隔は同一であることが好ましい。
図２に示すように、経線及び緯線が等間隔に配置され、当該経線の間隔と緯線の間隔が同一である金網では、緯線を基準とした目開きと経線を基準とした目開きが同一であることから、目開きは金網のどの箇所で測定しても誤差を除けば同一である。
一方、経線及び緯線が等間隔に配置され、経線の間隔と緯線の間隔が異なる金網では、経線を基準とした目開きと緯線を基準とした目開きが異なる。
本発明において、経線の間隔と緯線の間隔が異なる金網を使用する場合には、「目開き」の用語は、経線及び緯線を基準とした目開きのうち、より小さい目開きを示すものとする。
また、本発明で使用する金網は経線と緯線が直交するものであることが好ましい。
金網の織り方に特に制限はないが、たとえば、平織りや綾織りなどが挙げられる。
【００２５】
本発明で使用する積層金網は、前記着色樹脂粒子の供給側に目開きが最小の金網が配置され、目開きの大きさ順に金網が積層されている。
図３に例示すように、開孔率を極力低下させない観点から、積層金網を構成する全ての金網の経線及び全ての金網の緯線が、それぞれ略平行である積層金網を使用することが好ましい。
【００２６】
本発明で使用する積層金網は、構成する金網の中で目開きが最小である金網の目開きが３２〜１１０μｍの範囲内であり、３８〜１００μｍの範囲内であると好ましく、４５〜９０μｍの範囲内であるとさらに好ましい。
目開きが最小である金網の目開きが３２μｍ未満では、焼結後の開口率が非常に小さく篩前後の差圧が大きくなりすぎ、焼結金網といえども破損の懸念が高くなる。更に、目開きが小さい事によって発生する目詰りの発生確率も格段に上昇する為、本技術の目的である生産性の向上と製造コストの低減に寄与しない。
一方、目開きが最小である金網の目開きが１１０μｍを超えると、本来除去すべき粗大粒子までが通過してしまう事となり、印字性能が優れたトナーを製造することができない。
【００２７】
本発明で使用する積層金網は、少なくとも２枚の目開きが異なる金網から構成されるものであれば、積層する金網の枚数に特に制限はないが、４枚以下であることが好ましく、３枚以下であると更に好ましい。
【００２８】
本発明で使用する積層金網は、当該積層金網を構成する全ての金網から任意に選択される２枚の金網の目開きの比が、当該目開きの比を目開きが相対的に小さい金網の目開きに対する目開きが相対的に大きい金網の目開きの比と特定したときに、全て１．１８〜２７の範囲内あることが好ましく、１．５０〜１５の範囲内であるとより好ましく、２．０〜１０の範囲内であるとさらに好ましい。
目開きが相対的に小さい金網の目開きに対する目開きが相対的に大きい金網の目開きの比が１．１８未満では相対的に目開きの大きい金網による補強の効果が小さく、相対的に小さい金網の開孔率が著しく低下する為、積層金網の目詰まりや破損を招くことがある。一方、当該比が２７を超える場合には相互の目開きの差が大きすぎて相対的に目開きの小さい金網が相対的に目開きの大きい金網の目を抜けてしまい、補強の効果が小さくなる。
【００２９】
本発明で使用する積層金網は、積層する金網すべての目開きが３２〜８５０μｍの範囲内である事が好ましい。
積層金網を構成する金網として、目開き３２μｍ未満の金網を使用すると、焼結金網といえども破損の懸念が高くなるうえ、目詰りの発生確率も格段に上昇する。積層金網を構成する金網として、目開き８５０μｍを超える金網を使用すると、篩の補強する効果を示さない。
【００３０】
積層金網を構成する金網の緯線と経線に使用するワイヤーの材料に特に制限はないが、例えばステンレスなどが挙げられる。前記ワイヤーは、静電防止処理が行われているものが好ましい。
前記ワイヤーの線径にも特に制限はないが、目開きが相対的に小さい金網の線径は、２０〜９０μｍの範囲内であると好ましく、２５〜８０μｍの範囲内であるとさらに好ましい。
また、当該積層金網を構成する全ての金網から任意に選択される２枚の金網の線径の比が、当該線径の比を目開きが相対的に小さい金網の線径に対する目開きが相対的に大きい金網の線径の比と特定したときに、全て１．１〜２６の範囲内であることが好ましく、１．１５〜２０の範囲内であるとより好ましい。
本発明で使用する積層金網は、積層する金網すべての線径の範囲が２０〜５５０μｍの範囲内であることが好ましく、２５〜５２５μｍの範囲内であるとより好ましい。
【００３１】
２．篩分工程に適用できる着色樹脂粒子
本発明の製造方法に適用できる着色樹脂粒子は、通常、結着樹脂、着色剤を必須成分として含有し、必要に応じて、帯電制御剤や離型剤等を含有したものを用いる。
後述する公知の着色樹脂粒子の製造方法では、得られる着色樹脂粒子中に、白抜けやフィルミングを発生させる粗大粒子が混入してしまう。従って、高い印字性能を有するトナーを得るためには、当該粗大粒子を除去する必要がある。特に、体積平均粒径（Ｄｖ）が４〜１１μｍの範囲にあり、体積平均粒径（Ｄｖ）が２０μｍ以上の粗大粒子が体積基準で０．２％以上含まれる着色樹脂粒子では、本発明の製造方法で粗大粒子を除去することによる印字性能の向上効果が顕著である。着色樹脂粒子中のＤｖが２０μｍ以上の粗大粒子の含有量は、例えば、粒度分析計（商品名：マルチサイザー、ベックマン・コールター製）等を用いて測定することができる。
【００３２】
本発明の製造方法に適用できる着色樹脂粒子製造方法に特に制限はないが、公知の製造方法としては、湿式法、または乾式法が挙げられる。以下、湿式法の代表例として（Ａ）懸濁重合法、乾式法の代表例として（Ｂ）破砕法を挙げ、それぞれの一般的なプロセスについて説明する。
【００３３】
（Ａ）懸濁重合法
（Ａ−１）重合性単量体組成物の調製工程
先ず、重合性単量体、着色剤、さらに必要に応じて添加される帯電制御剤、及び離型剤等のその他の添加物を混合、溶解又は分散して重合性単量体組成物の調製を行なう。重合性単量体組成物を調製する際には、例えば、メディア式分散機を用いて行なう。
【００３４】
重合性単量体とは、重合可能な官能基を有するモノマーのことをいい、重合性単量体が重合して結着樹脂となる。重合性単量体の主成分として、モノビニル単量体を用いることが好ましい。
モノビニル単量体としては、例えば、スチレン；ビニルトルエン、及びα−メチルスチレン等のスチレン誘導体；アクリル酸、及びメタクリル酸；アクリル酸メチル、アクリル酸エチル、アクリル酸プロピル、アクリル酸ブチル、アクリル酸２−エチルヘキシル、及びアクリル酸ジメチルアミノエチル等のアクリル酸エステル；メタクリル酸メチル、メタクリル酸エチル、メタクリル酸プロピル、メタクリル酸ブチル、メタクリル酸２−エチルヘキシル、及びメタクリル酸ジメチルアミノエチル等のメタクリル酸エステル；アクリルアミド、及びメタクリルアミド；エチレン、プロピレン、及びブチレン等のオレフィン；等が挙げられる。これらのモノビニル単量体は、それぞれ単独で、あるいは２種以上を組み合わせて用いることができる。
上記モノビニル単量体のうち、スチレン、スチレン誘導体、アクリル酸エステル、及びメタクリル酸エステルが特に好適に用いられる。
【００３５】
重合性単量体の一部として、トナーの保存性（耐ブロッキング性）を改善するために、上記モノビニル単量体と共に、任意の架橋性の重合性単量体を用いることができる。架橋性の重合性単量体とは、２つ以上の重合可能な官能基を有するモノマーのことをいう。
架橋性の重合性単量体としては、一般に、トナー用の架橋性の重合性単量体として用いられているものであれば、特に限定されず、例えば、ジビニルベンゼン、ジビニルナフタレン、及びこれらの誘導体等の芳香族ジビニル化合物；エチレングリコールジメタクリレート、及びジエチレングリコールジメタクリレート等の二官能性のエチレン性不飽和カルボン酸エステル；Ｎ，Ｎ−ジビニルアニリン、及びジビニルエーテル等のヘテロ原子含有ジビニル化合物；トリメチロールプロパントリメタクリレート、及びジメチロールプロパンテトラアクリレート等の３個以上のビニル基を有する化合物；等が挙げられる。これらの架橋性の重合性単量体は、それぞれ単独で、あるいは２種以上を組み合わせて用いてもよい。
本発明では、架橋性の重合性単量体を、モノビニル単量体１００重量部に対して、通常、０．１〜５重量部、好ましくは０．３〜２重量部の割合で用いることが望ましい。
【００３６】
また、重合性単量体の一部として、トナーの保存性と低温定着性とのバランスを向上させるために、上記モノビニル単量体と共に、任意のマクロモノマーを用いることができる。
マクロモノマーとは、分子鎖の末端に重合可能な炭素−炭素不飽和結合を有し、数平均分子量（Ｍｎ）が、通常１，０００〜３０，０００の反応性のオリゴマーまたはポリマーのことをいう。マクロモノマーとして、重合性単量体を重合して得られる重合体（結着樹脂）のガラス転移温度（Ｔｇ）よりも高いＴｇを有するオリゴマーまたはポリマーを用いることが好ましい。
本発明では、マクロモノマーを、モノビニル単量体１００重量部に対して、通常０．０１〜１０重量部、好ましくは０．０３〜５重量部、さらに好ましくは０．１〜２重量部の割合で用いることが望ましい。
【００３７】
着色剤としては、カラートナー（通常、ブラックトナー、シアントナー、イエロートナー、及びマゼンタトナーの４種類のトナーが用いられる。）を製造する場合、ブラック着色剤、シアン着色剤、イエロー着色剤、及びマゼンタ着色剤をそれぞれ用いることができる。
【００３８】
ブラック着色剤としては、カーボンブラック、チタンブラック、並びに酸化鉄亜鉛、及び酸化鉄ニッケル等の磁性粉等の顔料を用いることができる。
【００３９】
シアン着色剤としては、例えば、銅フタロシアニン顔料、その誘導体、及びアントラキノン顔料等の化合物が用いられる。具体的には、Ｃ．Ｉ．Ｐｉｇｍｅｎｔ  Ｂｌｕｅ２、３、６、１５、１５：１、１５：２、１５：３、１５：４、１６、１７：１、及び６０等が挙げられる。
【００４０】
イエロー着色剤としては、例えば、モノアゾ顔料、及びジスアゾ顔料等のアゾ顔料、縮合多環顔料等の化合物が用いられる。具体的には、Ｃ．Ｉ．Ｐｉｇｍｅｎｔ  Ｙｅｌｌｏｗ３、１２、１３、１４、１５、１７、６２、６５、７３、７４、８３、９３、９７、１２０、１３８、１５５、１８０、１８１、１８５、及び１８６等が挙げられる。
【００４１】
マゼンタ着色剤としては、例えば、モノアゾ顔料、及びジスアゾ顔料等のアゾ顔料、縮合多環顔料等の化合物が用いられる。具体的には、Ｃ．Ｉ．Ｐｉｇｍｅｎｔ  Ｒｅｄ３１、４８、５７：１、５８、６０、６３、６４、６８、８１、８３、８７、８８、８９、９０、１１２、１１４、１２２、１２３、１４４、１４６、１４９、１５０、１６３、１７０、１８４、１８５、１８７、２０２、２０６、２０７、２０９、２５１、及びＣ．Ｉ．Ｐｉｇｍｅｎｔ  Ｖｉｏｌｅｔ１９等が挙げられる。
【００４２】
これらの着色剤は、それぞれ単独で、あるいは２種以上を組み合わせて用いることができる。
本発明では、着色剤を、重合性単量体１００重量部に対して、通常、１〜１０重量部の割合で用いることが望ましい。
【００４３】
その他の添加物として、トナーの帯電性を向上させるために、正帯電性又は負帯電性の帯電制御剤を用いることができる。
帯電制御剤としては、一般にトナー用の帯電制御剤として用いられているものであれば、特に限定されないが、帯電制御剤の中でも、結着樹脂（又は重合性単量体）との相溶性が高く、安定した帯電性（帯電安定性）をトナー粒子に付与させることができることから、正帯電性又は負帯電性の帯電制御樹脂が好ましく用いられる。
正帯電性の帯電制御樹脂としては、藤倉化成社製の市販品等を用いることができ、例えば、ＦＣＡ−１６１Ｐ（：商品名、スチレン／アクリル樹脂）、ＦＣＡ−２０７Ｐ（：商品名、スチレン／アクリル樹脂）、及びＦＣＡ−２０１−ＰＳ（：商品名、スチレン／アクリル樹脂）等が挙げられる。
負帯電性の帯電制御樹脂としては、藤倉化成社製の市販品等を用いることができ、例えば、ＦＣＡ−６２６Ｎ（：商品名、スチレン／アクリル樹脂）、ＦＣＡ−７４８Ｎ（：商品名、スチレン／アクリル樹脂）、及びＦＣＡ−１００１Ｎ（：商品名、スチレン／アクリル樹脂）等が挙げられる。
本発明では、帯電制御剤を、重合性単量体１００重量部に対して、通常、０．３〜１０重量部、好ましくは０．５〜８重量部の割合で用いることが望ましい。
【００４４】
その他の添加物として、結着樹脂の分子量や分子量分布を調整するために、分子量調整剤を用いることができる。
分子量調整剤としては、一般にトナー用の分子量調整剤として用いられているものであれば、特に限定されず、例えば、ｔ−ドデシルメルカプタン、ｎ−ドデシルメルカプタン、ｎ−オクチルメルカプタン、及び２，２，４，６，６−ペンタメチルヘプタン−４−チオール等のメルカプタン類；テトラメチルチウラムジスルフィド、テトラエチルチウラムジスルフィド、テトラブチルチウラムジスルフィド、Ｎ，Ｎ’−ジメチル−Ｎ，Ｎ’−ジフェニルチウラムジスルフィド、及びＮ，Ｎ’−ジオクタデシル−Ｎ，Ｎ’−ジイソプロピルチウラムジスルフィド等のチウラムジスルフィド類；等が挙げられる。これらの分子量調整剤は、それぞれ単独で、あるいは２種以上を組み合わせて用いてもよい。
本発明では、分子量調整剤を、重合性単量体１００重量部に対して、通常、０．０１〜１０重量部、好ましくは０．１〜５重量部の割合で用いることが望ましい。
【００４５】
（Ａ−２）懸濁液を得る懸濁工程（液滴形成工程）
上記（Ａ−１）重合性単量体組成物の調製工程により得られた重合性単量体組成物を、水系分散媒体中に懸濁させて懸濁液（重合性単量体組成物分散液）を得る。ここで、懸濁とは、水系分散媒体中で重合性単量体組成物の液滴を形成させることを意味する。液滴形成のための分散処理は、例えば、インライン型乳化分散機（荏原製作所社製、商品名：マイルダー）、高速乳化・分散機（プライミクス社製、商品名：Ｔ．Ｋ．ホモミクサー  ＭＡＲＫ  ＩＩ型）等の強攪拌が可能な装置を用いて行なうことができる。
【００４６】
水系分散媒体としては、水単独でもよいが、低級アルコール、及び低級ケトン等の水に溶解可能な溶剤を併用することもできる。
液滴形成において、着色樹脂粒子の粒径コントロール、及び円形度を向上させるために、水系分散媒体中に分散安定化剤を含有させて用いることが好ましい。
【００４７】
分散安定化剤としては、例えば、硫酸バリウム、及び硫酸カルシウム等の硫酸塩；炭酸バリウム、炭酸カルシウム、及び炭酸マグネシウム等の炭酸塩；リン酸カルシウム等のリン酸塩；酸化アルミニウム、及び酸化チタン等の金属酸化物、並びに、水酸化アルミニウム、水酸化マグネシウム、及び水酸化第二鉄等の金属水酸化物などの金属化合物；ポリビニルアルコール、メチルセルロース、及びゼラチン等の水溶性高分子化合物；アニオン性界面活性剤、ノニオン性界面活性剤、及び両性界面活性剤等の有機高分子化合物；等が挙げられる。これらの中でも、金属水酸化物が好ましく、特に、ｐＨ領域が、通常ｐＨ７．５〜１１で用いられる水酸化マグネシウムが好ましい。
【００４８】
上記分散安定化剤の中でも、酸溶液に溶解する難水溶性の金属水酸化物（難水溶性無機化合物）のコロイドを含有する分散安定化剤が好ましく用いられる。上記分散安定化剤は、それぞれ単独で、あるいは２種以上を組み合わせて用いることができる。
分散安定化剤の添加量は、重合性単量体１００重量部に対して０．１〜２０重量部であることが好ましく、０．２〜１０重量部であることがより好ましい。
【００４９】
重合性単量体組成物の重合に用いられる重合開始剤としては、例えば、過硫酸カリウム、及び過硫酸アンモニウム等の無機過硫酸塩；４，４’−アゾビス（４−シアノバレリック酸）、２，２’−アゾビス（２−メチル−Ｎ−（２−ヒドロキシエチル）プロピオンアミド、２，２’−アゾビス（２−アミジノプロパン）ジヒドロクロライド、２，２’−アゾビス（２，４−ジメチルバレロニトリル）、及び２，２’−アゾビスイソブチロニトリル等のアゾ化合物；ジ−ｔ−ブチルパーオキシド、ベンゾイルパーオキシド、ｔ−ブチルパーオキシ−２−エチルヘキサノエート、ｔ−ヘキシルパーオキシ−２−エチルヘキサノエート、ｔ−ブチルパーオキシピバレート、ジイソプロピルパーオキシジカーボネート、ジ−ｔ−ブチルパーオキシイソフタレート、及びｔ−ブチルパーオキシイソブチレート等の有機過酸化物；等が挙げられる。これらの中でも、有機過酸化物が好ましく用いられる。
【００５０】
重合開始剤は、重合性単量体組成物を、分散安定化剤を含有する水系分散媒体中に分散させた後、液滴形成前の段階で添加されてもよいが、重合性単量体組成物に直接添加されてもよい。
重合開始剤の添加量は、重合性単量体１００重量部に対して、０．１〜２０重量部であることが好ましく、０．３〜１５重量部であることがより好ましく、１．０〜１０重量部であることがさらに好ましい。
【００５１】
（Ａ−３）重合工程
上記（Ａ−２）懸濁液を得る工程（液滴形成工程）により得られた、所望の懸濁液（重合性単量体組成物の液滴を含有する水系分散媒体）を、加熱し、重合を開始し、着色樹脂粒子の水分散液が得られる。
本発明における重合温度は、５０℃以上であることが好ましく、６０〜９８℃であることがより好ましい。また、本発明における重合時間は、１〜２０時間であることが好ましく、２〜１５時間であることがより好ましい。
なお、重合性単量体組成物の液滴を安定に分散させた状態で重合を行うために、本重合工程においても上記（Ａ−２）懸濁液を得る工程（液滴形成工程）に引き続き、攪拌による分散処理を行いながら重合反応を進行させてもよい。
【００５２】
重合工程により得られる着色樹脂粒子を、コア層とし、その外側にコア層と異なるシェル層を作ることで得られる、コアシェル構造（または、「カプセル型」ともいう。）を有する着色樹脂粒子としてもよい。
コアシェル構造を有する着色樹脂粒子は、低軟化点の物質よりなるコア層を、それより高い軟化点を有する物質であるシェル層で被覆することにより、トナーの定着温度の低温化と保存時の凝集防止とのバランスをとることができる。
【００５３】
上記コアシェル型の着色樹脂粒子を製造する方法としては、特に制限はなく従来公知の方法によって製造することができる。ｉｎ  ｓｉｔｕ重合法や相分離法が、製造効率の観点から好ましい。
【００５４】
ｉｎ  ｓｉｔｕ重合法によるコアシェル型の着色樹脂粒子の製造法を以下に説明する。
着色樹脂粒子が分散している水系分散媒体中に、シェル層を形成するための重合性単量体（シェル用重合性単量体）とシェル用重合開始剤を添加し、重合を行なうことでコアシェル型の着色樹脂粒子を得ることができる。
【００５５】
シェル用重合性単量体としては、前述の重合性単量体と同様のものを用いることができる。その中でも、スチレン、メチルメタクリレート等のＴｇが８０℃を超える重合体が得られる単量体を、単独であるいは２種以上組み合わせて使用することが好ましい。
【００５６】
シェル用重合性単量体の重合に用いるシェル用重合開始剤としては、過硫酸カリウム、及び過硫酸アンモニウム等の過硫酸金属塩；２，２’−アゾビス（２−メチル−Ｎ−（２−ヒドロキシエチル）プロピオンアミド）、及び２，２’−アゾビス−（２−メチル−Ｎ−（１，１−ビス（ヒドロキシメチル）２−ヒドロキシエチル）プロピオンアミド）等の水溶性のアゾ化合物；等の重合開始剤を挙げることができる。
シェル用重合開始剤の添加量は、シェル用重合性単量体１００重量部に対して０．１〜３０重量部であることが好ましく、１〜２０重量部であることがより好ましい。
【００５７】
シェル層の重合温度は、５０℃以上であることが好ましく、６０〜９５℃であることがより好ましい。また、シェル層の重合時間は、１〜２０時間であることが好ましく、２〜１５時間であることがより好ましい。
【００５８】
（Ａ−４）洗浄、ろ過、脱水、及び乾燥工程
重合により得られた着色樹脂粒子の水分散液は、重合終了後に、常法に従い、ろ過、分散安定化剤の除去を行う洗浄、脱水、及び乾燥の操作が、必要に応じて数回繰り返されることが好ましい。
【００５９】
上記の洗浄の方法としては、分散安定化剤として無機化合物を使用した場合、着色樹脂粒子の水分散液への酸、又はアルカリの添加により、分散安定化剤を水に溶解し除去することが好ましい。分散安定化剤として、難水溶性の無機水酸化物のコロイドを使用した場合、酸を添加して、着色樹脂粒子水分散液のｐＨを６．５以下に調整することが好ましい。添加する酸としては、硫酸、塩酸、及び硝酸等の無機酸、並びに蟻酸、及び酢酸等の有機酸を用いることができるが、除去効率の大きいことや製造設備への負担が小さいことから、特に硫酸が好適である。
【００６０】
脱水、ろ過の方法は、種々の公知の方法等を用いることができ、特に限定されない。例えば、遠心ろ過法、真空ろ過法、加圧ろ過法等を挙げることができる。また、乾燥の方法も、特に限定されず、種々の方法が使用できる。
【００６１】
（Ｂ）粉砕法
粉砕法を採用して着色樹脂粒子を製造する場合、以下のようなプロセスにより行われる。
まず、結着樹脂、着色剤、さらに必要に応じて添加される帯電制御剤、離型剤等のその他の添加物を混合機、例えば、ボールミル、Ｖ型混合機、ＦＭミキサー（：商品名、日本コークス工業社製）、高速ディゾルバ、インターナルミキサー等を用いて混合する。次に、上記により得られた混合物を、加圧ニーダー、二軸押出混練機、ローラ等を用いて加熱しながら混練する。得られた混練物を、ハンマーミル、カッターミル、ローラミル等の粉砕機を用いて、粗粉砕する。更に、ジェットミル、高速回転式粉砕機等の粉砕機を用いて微粉砕して粉砕法による着色樹脂粒子を得る。
【００６２】
なお、粉砕法で用いる結着樹脂、着色剤、さらに必要に応じて添加される帯電制御剤、離型剤等のその他の添加物は、前述の（Ａ）懸濁重合法で挙げたものを用いることができる。また、粉砕法により得られる着色樹脂粒子は、前述の（Ａ）懸濁重合法により得られる着色樹脂粒子と同じく、ｉｎ  ｓｉｔｕ重合法等の方法によりコアシェル型の着色樹脂粒子とすることもできる。
【００６３】
結着樹脂としては、他にも、従来からトナーに広く用いられている樹脂を使用することができる。粉砕法で用いられる結着樹脂としては、具体的には、ポリスチレン、スチレン−アクリル酸ブチル共重合体、ポリエステル樹脂、及びエポキシ樹脂等を例示することができる。
【００６４】
３．篩分工程で粗大粒子が除去された着色樹脂粒子
本発明の製造方法の篩分工程において、粗大粒子が除去された着色樹脂粒子では、除去前と比較して体積平均粒径（Ｄｖ）が２０μｍ以上の粗大粒子の含有割合が減少し、粒径の分布範囲が狭まっている。
本発明の製造方法で粗大粒子が除去された着色樹脂粒子は、体積平均粒径（Ｄｖ）が、好ましくは４〜１１μｍであり、更に好ましくは５〜１０μｍである。Ｄｖが４μｍ未満である場合には、トナーの流動性が低下し、転写性が悪化したり、画像濃度が低下したりする場合がある。Ｄｖが１１μｍを超える場合には、画像の解像度が低下する場合がある。
【００６５】
本発明の製造方法で粗大粒子が除去された着色樹脂粒子は、その体積平均粒径（Ｄｖ）と個数平均粒径（Ｄｎ）との比（Ｄｖ／Ｄｎ）が、好ましくは１．０〜１．３であり、更に好ましくは１．０〜１．２である。Ｄｖ／Ｄｎが１．３を超える場合には、転写性、画像濃度及び解像度の低下が起こる場合がある。着色樹脂粒子の体積平均粒径、及び個数平均粒径は、例えば、粒度分析計（ベックマン・コールター製、商品名：マルチサイザー）等を用いて測定することができる。
【００６６】
本発明の製造方法で粗大粒子が除去された着色樹脂粒子は、平均円形度が、画像再現性の観点から、０．９６〜１．００であることが好ましく、０．９７〜１．００であることがより好ましく、０．９８〜１．００であることがさらに好ましい。
上記着色樹脂粒子の平均円形度が０．９６未満の場合、印字の細線再現性が悪くなるおそれがある。
【００６７】
本発明において、円形度は、粒子像と同じ投影面積を有する円の周囲長を、粒子の投影像の周囲長で除した値として定義される。また、本発明における平均円形度は、粒子の形状を定量的に表現する簡便な方法として用いたものであり、着色樹脂粒子の凹凸の度合いを示す指標であり、平均円形度は着色樹脂粒子が完全な球形の場合に１を示し、着色樹脂粒子の表面形状が複雑になるほど小さな値となる。
【００６８】
４．粗大粒子が除去された着色樹脂粒子からトナーを製造する工程
本発明の製造方法では、上記篩分工程で得られた粗大粒子が除去された着色樹脂粒子からトナーを製造する方法に特に制限はない。粗大粒子が除去された着色樹脂粒子をそのままトナーとしても良いが、外添剤と共に混合攪拌して外添処理を行うことにより、着色樹脂粒子の表面に、外添剤を付着させて１成分トナー（現像剤）とすることが好ましい。なお、１成分トナーは、さらにキャリア粒子と共に混合攪拌して２成分現像剤としてもよい。
【００６９】
外添処理を行う攪拌機は、着色樹脂粒子の表面に外添剤を付着させることができる攪拌装置であれば特に限定されず、例えば、ＦＭミキサー（：商品名、日本コークス工業社製）、スーパーミキサー（：商品名、川田製作所社製）、Ｑミキサー（：商品名、日本コークス工業社製）、メカノフュージョンシステム（：商品名、ホソカワミクロン社製）、及びメカノミル（：商品名、岡田精工社製）等の混合攪拌が可能な攪拌機を用いて外添処理を行うことができる。
【００７０】
外添剤としては、シリカ、酸化チタン、酸化アルミニウム、酸化亜鉛、酸化錫、炭酸カルシウム、燐酸カルシウム、及び／又は酸化セリウム等からなる無機微粒子；ポリメタクリル酸メチル樹脂、シリコーン樹脂、及び／又はメラミン樹脂等からなる有機微粒子；等が挙げられる。これらの中でも、無機微粒子が好ましく、無機微粒子の中でも、シリカ、及び／又は酸化チタンが好ましく、特にシリカからなる微粒子が好適である。
なお、これらの外添剤は、それぞれ単独で用いることもできるが、２種以上を併用して用いることができる。中でも粒径の異なる２種以上のシリカを併用することが好ましい。
【００７１】
５．本発明の製造方法により得られるトナー
上記工程を経て得られるトナーは、粗大粒子が除去されているため、白抜け及びフィルミングの発生が少なく、優れた印字性能を有する。
【実施例】
【００７２】
以下に、実施例、及び比較例を挙げて、本発明を更に具体的に説明するが、本発明は、これらの実施例のみに限定されるものではない。なお、部及び％は、特に断りのない限り質量基準である。
本実施例及び比較例において行った試験方法は以下のとおりである。なお、篩分工程は篩に破損又は目詰まりが発生した時点で終了し、破損又は目詰まりが発生しなかった場合には１０００時間連続運転後に終了した。また、本実施例で使用した全ての金網は、経線と緯線が直交するものであり、且つ、当該経線及び緯線が等間隔に配置され、当該経線の間隔と緯線の間隔が同一である金網（金網の開孔部は正方形）である。
【００７３】
［実施例１］
１．篩機の準備
線径が４５μｍ、目開きＡが６３μｍの第１金網、及び線径が３４０μｍ、目開きＢが５００μｍの第２金網を、それぞれの経線と緯線が互いに平行である状態で焼結して張り合わされた積層金網を準備した。
前記積層金網を、第１金網側から着色樹脂粒子が供給されるように、ブロースルー式篩機（商品名：ハイボルター、型式：ＮＲ−４５０Ｓ、東洋ハイテック株式会社製）に装着した。
【００７４】
２．篩分前の着色樹脂粒子の準備
モノビニル単量体としてスチレン８１部及びｎ−ブチルアクリレート１９部（得られる共重合体のＴｇ＝５５℃）、マクロモノマーとしてポリメタクリル酸エステルマクロモノマー（東亜合成化学工業社製、商品名：ＡＡ６、得られる重合体のＴｇ＝９４℃）０．３部、架橋性の重合性単量体としてジビニルベンゼン０．５部、分子量調整剤としてｔ−ドデシルメルカプタン１．２部、及びブラック着色剤としてカーボンブラック（三菱化学社製、商品名：＃２５Ｂ）７部を混合し、メディア式分散機を用いて湿式粉砕を行なった。
【００７５】
上記湿式粉砕により得られた混合物に、帯電制御剤として帯電制御樹脂（藤倉化成社製、商品名：アクリベース  ＦＣＡ−２０７Ｐ、スチレン／アクリル樹脂）１部、及び離型剤としてジペンタエリスリトールヘキサミリステート（日本油脂社製、商品名：Ｗ−６６３）７部を添加し、混合、溶解して、重合性単量体組成物を得た。
【００７６】
他方、室温下で、イオン交換水に塩化マグネシウムを溶解した水溶液に、イオン交換水に水酸化ナトリウムを溶解した水溶液を、攪拌下で徐々に添加して、水酸化マグネシウムコロイド（難水溶性の金属水酸化物コロイド）分散液を調製した。
【００７７】
一方、メチルメタクリレート（得られる重合体のＴｇ＝１０５℃）１部、及び水６５部を、超音波乳化機を用いて、微分散化処理して、シェル用重合性単量体の水分散液を得た。
【００７８】
上記水酸化マグネシウムコロイド分散液に、室温下で、上記重合性単量体組成物を投入し、攪拌した。そこへ重合開始剤としてｔ−ブチルパーオキシ−２−エチルヘキサノエート（日本油脂社製、商品名：パーブチルＯ）５部を添加した後、インライン型乳化分散機（大平洋機工社製、商品名：マイルダー）を用いて、１５，０００ｒｐｍの回転数で懸濁液（重合性単量体組成物分散液）が１０回循環するまで、高速剪断攪拌して分散を行ない、重合性単量体組成物の液滴を形成した。
【００７９】
上記重合性単量体組成物の液滴が分散した懸濁液（重合性単量体組成物分散液）を、攪拌翼を装着した反応器内に投入し、９０℃に昇温し、重合反応を開始させた。重合転化率が、ほぼ１００％に達したときに、前記シェル用重合性単量体の水分散液にシェル用重合開始剤として２，２’−アゾビス（２−メチル−Ｎ−（２−ヒドロキシエチル）−プロピオンアミド）（和光純薬社製、商品名：ＶＡ−０８６、水溶性）０．１部を溶解し、それを反応器に添加し、９０℃で４時間反応を継続した後、水冷して反応を停止し、コアシェル型構造を有する着色樹脂粒子水分散液（ｐＨ９．３）を得た。
【００８０】
上記着色樹脂粒子水分散液を、室温下で、着色樹脂粒子水分散液のｐＨが６．０となるまで、攪拌しながら、１０％希硫酸水溶液（硫酸を１０重量％含有する水溶液）を滴下し、酸洗浄し、ｐＨ調整を行なった。ｐＨ調製後の着色樹脂粒子水分散液から遠心分離により液体を除去し、得られた沈殿を真空乾燥機によって乾燥した。
上記方法により、体積平均粒径（Ｄｖ）が７．８μｍであり、Ｄｖが２０μｍ以上の粗大粒子（以下、単に粗大粒子と称することがある。）を０．３ｖｏｌ％含有する篩分前の着色樹脂粒子を準備した。
【００８１】
３．篩分工程
前記ブロースルー式篩機を用いて、ブロワー風量が１４ｍ３／ｍｉｎ、着色樹脂供給量が２５０ｋｇ／Ｈｒ、固気比が０．２３の条件で、前記篩分前の着色樹脂粒子を前記積層金網に供給し、篩分けを行った。
【００８２】
［実施例２］
実施例１において、第１金網を線径が５２μｍ、目開きＡが７５μｍの金網に変更した積層金網を準備したこと、及び、Ｄｖが９．５μｍであり、粗大粒子を０．７ｖｏｌ％含有する篩分前の着色樹脂粒子を準備したこと以外は、実施例１と同様にして篩分を行った。
【００８３】
［実施例３］
実施例１において、第１金網を線径が３２μｍ、目開きＡが４５μｍの金網に変更した積層金網を準備したこと、Ｄｖが９．５μｍであり、粗大粒子を０．７ｖｏｌ％含有する篩分前の着色樹脂粒子を準備したこと、及び、着色樹脂供給量を２００ｋｇ／Ｈｒ、固気比を０．１８に変更したこと以外は、実施例１と同様にして篩分を行った。
【００８４】
［実施例４］
実施例１において、Ｄｖが６．０μｍであり、粗大粒子を０．４ｖｏｌ％含有する篩分前の着色樹脂粒子を準備したこと、及び、着色樹脂供給量を１００ｋｇ／Ｈｒ、固気比を０．０９に変更したこと以外は、実施例１と同様にして篩分を行った。
【００８５】
［実施例５］
実施例１において、第１金網を線径が５２μｍ、目開きＡが７５μｍの金網に、第２金網を線径が５２３μｍ、目開きＢが８５０μｍの金網に変更した積層金網を準備したこと、Ｄｖが６．０μｍであり、粗大粒子を０．４ｖｏｌ％含有する篩分前の着色樹脂粒子を準備したこと以外は、実施例１と同様にして篩分を行った。
【００８６】
［実施例６］
実施例１において、線径が３２μｍ、目開きＡが４５μｍの第１金網、線径が１０４μｍ、目開きＢが１５０μｍの第２金網、及び線径が５２３μｍ、目開きＣが８５０μｍの第３金網の順に、それぞれの経線と緯線が互いに平行である状態で焼結して張り合わされた積層金網を準備したこと、Ｄｖが６．０μｍであり、粗大粒子を０．４ｖｏｌ％含有する篩分前の着色樹脂粒子を準備したこと、及び、着色樹脂供給量を２００ｋｇ／Ｈｒ、固気比を０．１８に変更したこと以外は、実施例１と同様にして篩分を行った。
【００８７】
［実施例７］
実施例１において、着色樹脂供給量を３５０ｋｇ／Ｈｒ、固気比を０．３２に変更したこと以外は、実施例１と同様にして篩分を行った。
【００８８】
［比較例１］
実施例１において、第１金網を線径が３２μｍ、目開きＡが４５μｍの金網に変更し、焼結による張り合わせを行わなかった積層金網を準備したこと、及び、Ｄｖが９．５μｍであり、粗大粒子を０．７ｖｏｌ％含有する篩分前の着色樹脂粒子を準備したこと以外は、実施例１と同様にして篩分を行った。
【００８９】
［比較例２］
実施例１において、第１金網を線径が２３μｍ、目開きＡが２５μｍの金網に変更し、第２金網を線径７５μｍ、目開きＢが１０６μｍの金網に変更した積層金網を準備したこと、及び、着色樹脂供給量を２００ｋｇ／Ｈｒ、固気比を０．１８に変更したこと以外は、実施例１と同様にして篩分を行った。
５．結果
実施例１〜７、及び比較例１〜２の篩分条件及び篩分け効率の評価結果を表１に示す。
【００９０】
【表１】
0006756118.tif 000002
【００９１】
以下、表１を参照しながら、篩分条件と篩分けの効率の関係について検討する。
表１より、比較例１では、焼結による張り合わせを行わなかった積層金網を篩として使用して、着色樹脂粒子中の粗大粒子の除去を行った。
比較例１では、篩前の着色樹脂粒子は、粗大粒子の含有量が体積基準で０．７％であるが、篩後に得られた着色樹脂粒子では、粗大粒子の含有量が０．４％であることから、着色樹脂粒子中の粗大粒子を除去することが可能であった。
しかし、連続運転時間が４００時間で、積層金網が破損していることから、効率的に着色樹脂粒子から粗大粒子除去することはできなかった。第１金網と第２金網を焼結しなかったため、強度が不足したためであると考えられる。
【００９２】
表１より、比較例２では、目開きが最小である第１金網の目開きＡが２５μｍである積層金網を篩として使用して、着色樹脂粒子中の粗大粒子の除去を行った。
比較例２では、篩前の着色樹脂粒子は粗大粒子の含有量が体積基準で０．３％であるが、篩後に得られた着色樹脂粒子では、粗大粒子の含有量で０．１％であることから、着色樹脂粒子中の粗大粒子を除去することが可能であった。
しかし、連続運転時間が１０時間で、積層金網に目詰まりが発生していることから、効率的に着色樹脂粒子から粗大粒子除去することはできなかった。目開きが最小である第１金網の目開きが２５μｍと小さすぎるために、目詰りの発生しやすくなったことによると考えられる。
【００９３】
これらに対し、表１より、実施例１〜７では、目開きの異なる２又は３枚の金網を焼結により張り合わせたものであって、目開きが最小である第１金網の目開きＡが４５〜７５μｍの範囲にある積層金網を篩として使用して、着色樹脂粒子中の粗大粒子の除去を行った。
実施例１〜７の全てにおいて、篩前の着色樹脂粒子中の粗大粒子の含有量が、篩後に減少していることから、着色樹脂粒子中の粗大粒子を除去することが可能であった。
また、実施例１〜７では、積層金網に目詰まりや破損が発生することなく、１０００時間以上連続運転することが可能であったことから、効率的に着色樹脂粒子から粗大粒子を除去することができることが明らかとなった。
目開きが最小である第１金網の目開きＡが４５〜７５μｍであるために、目詰まりを起こすことなく、粗大粒子を除去することが可能であるうえ、目開きが最小である金網に当該金網より目開きが大きい金網を焼結により張り合わせて積層することによって、十分な強度を得ることができたためであると考えられる。
【符号の説明】
【００９４】
１  エジェクター
２  空気吹き出しノズル
３  粉流体吸入ノズル
４  粉粒体
５  空気の吹き出し方向
６  粉流体の吸入方向
７  分散された粉流体の進行方向
【図１】
0006756118.tif 000003
【図２】
0006756118.tif 000004
【図３】
0006756118.tif 000005